- Les mortiers de liants hydrauliques destinés à la préparation d'enduits superficiels comportent traditionnellement des mé langes de liants hydrauliques, tels que cimentes, plâtres, chaux hydrauliques ou mélanges de ces produits avec des agrégats tels que sables additionnés ou non de gravillons et de l'eau assu rant la prisai de ltensemble. - la réalisation d'une enduction selon les règles de l'art néces site trois passes successives pour ltobtention d'un bon enduit, chaque passe pouvant mettre en oeuvre le même mortier ou des mortiers de compositions différentes - Il est bien connu que certains produits, désignés sous le ter me général d'adjuvants1 peuvent être additionnés aux mortiers pour en modifier la composition en faisant varier la quanti té d'eau necessaire ou les propriétés telles que temps de prise, perméabilité à liteau, résistance au gel ou en modifiant la proportion d'air et la division de cet air tant dans le mor tier frais que dans le mortier ayant fait sa prise. - Il est bien connu qu'il existe d'autres produits ayant pour effet, entre autres, d'améliorer l'adhérence des enduits sur les supports. - Lorsqu'ils sont compatibles, en peut utiliser plusieurs de ces adjuvants et produits pour combiner plusieurs effets. C'est ainsi qu'il existe des compositions associant d'une part des corps tensio actifs anioniques qui permettent d'entrainer plus d'air dans les enduits et de diviser cet air finement, ce qui donne aux enduits une consistance thixotropique et une densité apparente-basse permettant ainsi une application en une seule passe sur fond préparé et d'autre part des charges minérales très fines qui, obstruant une partie des porosités des enduits assurent à ces derniers une diminution de la perméabilité.Dans ce type de compositions les corps tensio actifs anioniques sont des sels alcalins solubles qui, au contact de la chaux libre du milieu se transforment en sels de calcium peu solubles, lesquels obstruent egalement une partie des porosité des enduits. De telles compositions présentent de nombreux inconvénients auxquels a présente invention apporte une solution. Ces inconvénient s principaux sont les suivants 10/ - les corpus tensio actifs anioniques, qui sont les sels alcalins sont très sensibles à la dureté de l'eau utilisée pour le gâchage, et perdent dès leur mise en solution une partie importante de leurs propriétés tensio actives. Ceci contraint soit à utiliser de l'eau déminéralisée, soit à surdoser les compositions pour permettre leur utilisation quelle que soit la dureté de l'eau. 20/ - Par ailleurs, les tensio actifs anioniques ne joient bien leur rôle d'émulsifiant et de division de l'air que si les mortiers sont malaxés dans des appareils spéciaux à grande vitesse de rotation. 3e/ - Les sels de calcium qui se forment dans le milieu à partir des sels alcalins tensio actifs anioniques ont des propriétés hydrofuges très inférieures à certains adjuvants spécifiques à cet usage. 40/ - Le surdosage nécessité par les effets de la dureté de l'eau amène des surdosages des particules minérales très fines entrant dans ces compositions et l'excès de ces particules fines conduit fréquemment à la fissuration des enduits après leur prise. - - L'adhérence sur les supports des enduits utilisant ces com- positions est très variable selon les supports et nécessite que les fonds sont préparés avec un gobetis d'accrochage. L'objet de la présente invention concerne de nouvelles compositions qui n'ont pas ces inconvénients et qui permettent l'obtention de mortiers pour enduits qui sont thixotropes lors de leur préparation, sont légers, conduisent à des enduits très hydrofuges peu denses, isolants, ne fissurant pas, adhérant sur les support sont insensibles à la dureté des eaux employées pour le malaxage; se mettent en oeuvre à l'aide du matériel le plus traditionnel et s'appliquent aisément et économiquement. Les compositions selon l'invention ne nécessitent pas de surdosage et s'emploient à doses beaucoup plus faibles que les compositions à base de tensio actifs anioniques et de charges minérales fines. Les compositions selon l'invention sont caractérisées en ce qu'elles comportent simultanément et obligatoirement 1 - des corps tensio actifs non ioniques ayant une solubilité dans l'eau et insensibles à la chaux libre des liants hydrauliques 2 - des charges très fines et insolubles dans le milieu 3 - des adjuvants du type hydrofuge de masse Les compositions selon l'invention peuvent comporter en outre 4 - des résines solubles à l'eau ou dispersibles dans l'eau amé liorant les propriétés mécaniques ou lssadhérence des enduits réalisés 5 - des charges minérales ou organiques 6 - des corps colorés tels que pigments ou colorants compatibles avec le milieu 7 - de l'eau 8 - tout ou partie des composants traditionnels des enduits 9 - des composants tensio actifs anioniques ayant un effet synergôtique sur les corps tensio actifs non ioniques utili sés en 1. 1 / Au titre des corps tensio actifs non ioniques les composi- tions comportent un ou des produits classés dans la liste de l'ensemble des tensio actifs non ioniques ayant une solubi lité dans Veau, peu sensibles aux bases alcalino-terreuses, dont la balance hydrophile/lipophile va de 6 à 18, mais de préférence de 12 à 18 et dont la tension superficielle mesu rée à la concentration de 2 gr. par litre dans l'eau est å 200C inférieure à 40 dynes par cm. Ces tensio actifs ôtant utilisés sous leurs formes commerciales, ctext à dire pur pour les produits liquides, en solution dans l'eau ou des solvants appropriés pour les produits visqueux pater ou cireux ou solides.Pour la constitution de 100 L. de mortier frais on utilisera 5 à 200 gr. êt de préférence 10 à 50 gr. de corps tensio actifs non ioniques. 20/ - Au titre des charges très fines les compositions selon l'invention comportent toutes les charges minérales ou or ganiques, naturelles ou artificielles, telles que, non limi tativement, Kieselghiir, diatomées, silice, sables, ardoises broyées, cendres volantes, dérivés de la cellulose, fécules tt de préférence des silices de diatomées dont la surface spécifique B.E*T. est au moins de 100 mètres carrés par gram me et dont les particules ont des diamètres inférieurs à 100 microns. Pour la constitution de 100 L. de mortier frais on utilisera 20 à 300 gr. et de préférence 60 à 100 gr. de ces charges très fines. Eventuellement on pourra adsorber les tensio actifs sur ces charges pour obtenir un mélange poudreux d'aspect sec permettant une meilleure répartition dans les mortiers. - - Au titre des produits appartenant à la famille des hydrofuges de masse les cowipositions selon l'invention contien nent tout produit ou mélange de produits capables par reaction avec la chaux libérée à partir des liants hydrauliques lors de l'addition de eau de donner naissance à des composés insolu bles et de préférence les sels de sodium, lithium, potassium, magnésium, ammonium, aluminium, pyridinium et diacides gras qui réagissent avec le milieu pour donner les sels de calcium insolubles de ces mêmes acides gras. Pour la constitution de 100 litres de mortier frais on utilisera 50 à 400 grammes et de préférence 80 à 150 grammes de ces hydrofuges de masse. En plus des produits indiqués en101- 20 et 30, les compositions selon l'invention peuvent entre autre comporter isolément ou simultanément des produits compatibles parmi ceux désignés ci après de 40 à 90 40/- Les compositions selon l'intention peuvent comporter des ré sines naturelles ou synthétiques solubles dans l'eau, disper sées dans l'eau ou dispersibles dans liteau, ces résines pou vant soit améliorer les propriétés mécaniques des enduits pris, soit améliorer l'adhérence des enduits sur les supports, soit modifier le module d'élasticité des enduits soit pour plusieurs de ces rôles simultanément.A ce titre les composi tions selon l'invention peuvent comporter des résines de tou te nature et plus particulièrement des résines vinyliques, acryliques ou des copolymères de ces résines, des résines ma lélques, des alcools polyvinyliques, des esters et éthers cellulosiques non limitativement. Pour la constitution de 100 litres de mortier on utilisera jusqu'à 500 grammes de ces résines et de préférence 30 à 100 grammes. 50/- Les compositions selon l'invention peuvent être additionnées de charges inertes de toute nature, telles que sables, gravier, ardoise, mica, non limitativement soit dans le but d'utiliser des dosages plus importants en volume et en poids en se rap prochant de la composition complète des éléments de l'enduit jusqu'à la possibilité de préparer des compositions complètes prètes à l'emploi auxquelles il ne manquerait que l'eau ou que l'eau et le ciment ou que l'eau et la chaux hydrau lique par exemple. Il est évident que dans ces cas les limi tes pondérables sont celles de la constitution complète des enduits. 60/ Dans le but de modifier la teinte des enduits les composSios selon l'invention peuventwcomporter tous pigments compatibles avec le milieu et par exemple des oxydes métalliques, des gra phites, des sels colorés stables, des sables colorés, ces derniers pouvant se substituer à tout ou partie des sables nor malément utilisés pour la réalisation des enduits. Au titre des pigments, oxydes métalliques, graphite, sels colorés sta bles, les compositions comporteront, pour la réalisation de 100 litres de mortier frais jusqu'à 25 Kg. et de préférence de 1 à 2 Kg. de ces produits. Au titre des sables colorés la limite est fixée selon la granulométrie des sables par les règles de l'art de la préparation des enduits traditionnels. Sont compris parmi ces pigments les corps blancs tels que l'oxyde de titane et l'utilisation, comme éléments constitu tifs des mortiers, de ciments blancs et chaux blanches ou plâtres dont tout ou partie peut etre additionnée dans les compositions selon l'invention. 7 /- Les compositions selon l'invention sont de préférence pul vérulentes et de ce fait ne contiennent qu'un minimum d'eau apporté par I'humidité des charges fines et I'eau nécessaire à la présentation commerciale des tensio actifs non ioniques, cette eau en faible quantité est absorbée dans le milieu et ces compositions ont de préférence un aspect sec, poudreux ou granuleux, toutefois il est egalement possible de les addi tionner d'eau pour les présenter sous forme de suspension, de dispersion ou de pâtes.La quantité d'eau utilisable dans ces compositions peut aller jusqu'a la quantité nécessaire à la réalisation du mortier, et pour les 100 L. de mortier on peut additionner aux compositions jusqutà 30 litres d'eau, toutefois on utilisera de préférence 1 à 5 litres. 80/- Les compositions selon l'invention peuvent comporter, outre les tensio actifs non ioniques décrits en 1 des tensio actif anioniques ayant un effet synergétique sur les non ioniques, par exemple des sulfonates, des alkyl aryl sulfonates, des ethers phosphoriques. Ces tensio actifs anioniques ne devront pas dépasser 20% du total des non ioniques des compositions et pour la préparation de 100 litres d'enduit frais n'excède ront pas 40 grammes et seront de préférence compris entre 0,5 et 10 grammes. Les exemples suivants illustrent les possibilités de préparation des compositions selon l'invention. Exemple 1 - composition pulvérulente Remcopal L9 fabriqué par la Société Chimique de 50 gro Gerland 10 rue du Pont 62 CORBEHEM Silices de diatomées 80-grO Palmitate de magnésium 80 gr. pour la préparation de 100 L. de mortier frais on utilisera 210 gr. de cette composition Exemple 2 - composition pulvérulente Cemulsol NPT 12 fabriqué par Phone Progil 40 gr. 47 rue de Villiers - 92 NEUILLY Silice colloldale 40 gr. Stéarate de lithium 100 gr. dose pour 100 litres de mortier frais:180 gr. Exemple 3 - composition pulvérulente Noramox S Il fabriqué par PIERREFITTE AUBY 80 gr 46 rue Jasques Dulud - 92 NEUILLY Cendres volantes 100 gr. Stéarate d'aluminium 100 gr. dose pour 100 litres de mortier frais;280 gr. Exemple 4 - composition pulvérulente Empilan NP 6 fabriqué par MARCHON FRANCE 100 grQ 55 - SAINT MIHIEL Kieselgürs 100 gr. Stéarate de magnésium 120 gro dose pour 100 litres de mortier frais : 320 gr. Les exemples 1 à 4 inclus illustrent des compositions selon l'invention qui ne comportent que les constituants principauxo Les exemples 5 et 6 illustrent des compositions comportant des résines. Exemple 5 - composition pulvérulente Cémulsol NPT 12 50 gr Silices de diatomées 80 gro Palmitate de magnésium 80 gro Rhodoviol HS 200 fabriqué par RHONE POULENC 200 gr. 22 avenue Montaigne - PARIS dose pour 100 litres de mortier frais : 410 gr. Exemple 6 - composition pulvérulente Empilan NP6 60 gr. Silice fine 100 gr. Palmitate de lithium 80 gr. Vinapal 21070 fabriqué par la Sté SHEBY 100 gr. 119 route des Carrières - BEZONS Dose pour 100 litres de mortier frais : 340 gr. Pour mettre en évidence las possibilités d'ajouter des charges minérales, y compris tout ou partie des constituants pulvéru- lents des mortiers, les exemples 7, 8,9 et il sont donnés : Exemple 7 - composition pulvérulente Cemulsol NPT -12 30 gr. Kieselg1rs 100 gr. Stéarate de magnésium 120 gr; Poudre d'ardoise 1 750 gr. Dose pour 100 litres de mortier frais : 2 000 gr. Exemple 8 - composition sableuse Remcopal L 9 30 gr. Kieselgürs 100 gr. Stéarate de lithium 120 gr. Sable sec 0-3 50 000 gr. Cette composition comporte donc une partie du sable entrant dans la composition normale du mortier pour enduit. Pour constituer 100 L. d'enduit frais on utilisera 50 Kg 250gr. de cette composition à laquelle on ajoutera ciment, eau et complément de sable et de gravillons éventuellement. Exemple 9 - granuleuse Remcopal LC de la Société Chimique de Gerland 60 gr. Silice de diatomées 100 gr. Palmitate de lithium 100 gr. ciment blanc 16 000 gr. Chaux hydraulique 14 000 gr. Sable sec 0-3 90 000 gr. Gravillons 5 - 15 (secs) 30 ooo On aura ainsi on mortier prtt à l'emploi auquel il suffit d'ajouter 16 à 20 litres d'eau pour obtenir 100 litres de mortier frais. Pour illustrer les possibilités de modifier par des pigments la teinte des enduits on se référera à l'exemple 10. Pour montrer la possibilité dlobtenir par pigments blancs et et ciments blancs des enduits blancs, on examinera exemple 11. Pour mettre en évidence la possibilité de pigments en blanc par l'utilisation de ciments blancs et/ou chaux blan ches, on se reportera à l'exemple 9 Exemple 10 - composition pulvérulente Empilan NP6 60 gr. Silice colloldale 100 gr. Stéarate d'aluminium 120 gr. Oxyde de fer ferrique 3 000 gr. Dose pour la préparation de 100 litres de mortier frais 3 280 gr. Les enduits obtenus à partir de ces mortiers sont roses à ocres selon la qualité du ciment employé. Exemple 11 - composition pulvérulente Remcopal LC 50 gr. Silice de mer broyée 50 gr. gieselgürs 80 gr. Stéarate de lithium 100 gr. Oxyde de titane rutile 500 gr. Ciment blanc 16 000 gr. Dose : 16 730 gr. pour 100 litres de mortier frais auquel il ne sera pas nécessaire d'ajouter de ciment, celui-ci étant inclus dans la formulation de la composition selon Exemple Il Les exemples 1 à 11 inclus illustrent des compositions pulvérulentes, sableuses ou granuleuses d'aspect sec, pour mettre en évidence la possibilité d'introduire de l'eau dans ces compositions pour les présenter sous forme de dispersions liquides, on se réfèrera à l'exemple 12. Exemple 12 - Composition en dispersion liquide Cemulsion NPT 12 60 gr. Silice Colloïdale 100 gr. Stéarate d'aluminium 80 gr. Eau 1 760 gr. Dose pour la préparation de 100 litres de mortier frais :2000 Pour mettre en évidence la possibilité de réaliser des compo sitions selon l'invention en ajoutant aux tensio actifs non ioniques une fraction de tensio actifs anioniques ayant un effet synergétique, on se réfèrera à l'exemple 13 Exemple 13 Empilan NP 6 48 gr. Silice de diatomées 100 gr. Palmitate de lithium 100 gr. Nansa YS-94 de MARCHON FRANCE 2 gr. Dose pour la préparation de 100 L. de mortier frais : 250 gr. Les mortiers pour enduits réalisés à l'aide des compositions selon l'invention illustrée par les exemples précédents sont caractérisés par le fait qu'ils ont une consistance thixotropique et que leur densité apparente est plus faible que celle des mortiers non additinnnés de ces compositions. Ces mortiers peuvent être réalisés dans des bétonnières classiques chargées à demi capacité ou dans des malaxeurs à grande vitesse de rotation alors que les mortiers additionnés de compositionsabase de tensio actifs anioniques et charges fines ne peuvent être réalisés que dans des malaxeurs à grande vitesse de rotation. Selon les compositions choisies parmi celles possibles selon l'invention ces mortiers peuvent être appliqués en une seule passe directement sur les supports non préparés ou préparés par projection préalable d'un gobetis. Cette unique passe d'application peut être réalisée manuellement à la truelle ou mécaniquement avec des pompes spéciales ; lors de cette application unique il est possible d'obtenir des épaisseurs allant jusqu'a 35 mm. sans que l'enduit frais ne flue. Les enduits ainsi réalisés peuvent être conservés tels quels (aspect rustique) ou être talochés, lissés, grattés et d'une manière générale travaillés comme les enduits ordinaires obtenus en trois passes. Les enduits obtenus par l'addition de compositions selon l1inven- tion sont caractérisés après leur prise par le fait qutils sont hydrofuges, isolants thermiques, autolavables, d'un aspect très esthétique et quels ne présentent ni fissuration, ni manque d'adhérence sur les supports. Par ailleurs les doses d'utilisation des compositions qui ne comportent que les constituants principaux sont beaucoup plus faibles que celles qui sont nécessaires lorsqu'on utilise des compositions à base de tensio actifs anioniques et de charges fines. C'est ainsi que certaines compositions selon l'invention illustrées dans les exemples 1, 2, s'utilisert à des doses aussi faibles que 210 gr. et 180 gr. alors que les doses d'emploi des compositions à base de tensio actifs anioniques et de charges fines sont de 400 gr. tout en conduisant à des enduits moins hydrofuges, moins adhérents, moins résistants mécaniquement et se fissurant après leur prise. Les mortiers et enduits réalisés à l'aide des compositions selon 'l'invention illustré par les exemples 1 à 13 ne sont pas modifiés par la dureté de l'eau employée alors que les eaux dures modifient profondément les mortiers et enduits dans lesquels on a additionné des compositions à base de tensio actifs anioniques et de charges fines. - REVENDICATIONS 1/ - Linvention concerne des nouvelles compositions destinées a être additionnées aux mortiers de liants hydrauliques. Les compositions selon l'invention se caractérisent en ce qu'elles comportent sixultanément et obligatoirement A - des corps tensio-actifs non ioniques B - des charges très fines et insolubles dans le milieu C - des hydrofuges de nasse ce qui confère aux enduits la possibilité de se préparer dans un matériel classique de chantier avec n'importe quel le eau, autre appliqués verticalement jusqu'a des épais- seurs de 35 mm. en une passe et après durcissement rend les enduits hydrofuges, isolants1 adhérents, non fissurants et autolavables. 2/ - Compositions selon la revendication 1 caractérisées en ce que les corps tensio-actifs non ioniques utilisés ont une solubilité dans l'eau et sont des émulsionnants de l'air et en ce qu'ils sont peu sensibles à la chaux libéree par les liants hydrauliques, et en ce que leur balance ophi- le - hydrophile est comprise entre 6 et 18 et en ce que ces corps tensio actifs non ioniques, considérés sous leur for ne commerciale entrent dans la composition de cent litres de mortier frais pour -5 a 200 gr. et de préférence pour 10 à 50 grammes 3/ - Compositions selon les revendications 1 et 2 prises dans leur ensemble, caractérisEefl en ce que les charges très fines utilisées sont constituées de particules dont le diamètre supérieur est de cent microns et en ce que leur surface spécifique est supérieure à cent mètres carrés par gramme. Ces charges, pour la pre-paration de cent litres de mortier frais, entrent dans les compositions selon l'inven- tien pour 20 a 300 grammes et de préférence pour 60 à 100 grammes. iX - Compositions selon les revendications 1 à 3 prises dans leur ensemble1 caractérisées en ce que les hydrofuges de masse peuvent être des sels d'acides gras, lesquels par réaction avec la chaux libérée dans les mortiers sont capa bles de former les sels de calcium peu solubles de ces aci des gras et en ce que ces hydrofuges de masse entrent dans les compositions selon l'invention pour 50 à 400 grammes et de préférence pour 80 à 150 grammes rapportés à la prépara tion de 100 litres de mortier frais. 5/ - Compositions selon les revendications 1 à 4 prises dans leur ensemble caractérisées en ce qu'elles peuvent comporter isolément ou simultanément lorsqu'il y a compatibilité D - des résines améliorant les propriétés mécani ques ou l'adhérence E - des charges F - des corps colorés y compris les blancs et les noirs G - de l'eau H - tout ou partie des composants traditionnels des mortiers I - des corps tensio actifs anioniques ayant un effet synergétique sur les corps tensio actifs non ioniques selon revendication 2. 6/ - Compositions selon les revendications 1 à 5 prises dans leur ensemble caractérisées en ce quelles résines qu'elles peu vent comporter sont naturelles ou synthétiques, solubles à l'eau ou dispersibles dans l'eau et peuvent être plus parti culièrement choisies parmi les résines vinyliques, acryli ques ou copoljBi8res de ces deux familles, maléfiques, des alcools polyvinyliques, des ethers et esthers cellulosiques, des dérivés des acides alginiques, des fécules, de l'amidon ou des mélanges de plusieurs de ces résines, mélanges de résines ou résines qui améliorent les qualités mécaniques des enduits ou qui améliorent leur adhérence ou qui modi fient le module d'elasticité ou qui jouent plusieurs rôles simultanément.Ces résines peuvent entrer dans les composi tions selon l'invention pour toute proportion jusqu'à 500 grammes, mais de préférence de 30 à 100 grammes rapportés à la préparation de 100 litres de mortier frais. 7/ - Compositions selon les revendications 1 à 6 prises dans leur ensemble caractérisées en ce qu'elles penvent comporter des charges inertes de toutes natures y compris les composants solides entrant dans la composition habituelle des mortiers, ces composants solides tels que liants hydrauliques et agrégats pouvant être additionnés en toute quantité infé rieure ou égale à cellerentrant dans la composition finale des mortiers. 8/ - Compositions selon les revendications 1 à 7 prises dans leur ensemble caractérisées en ce qu'elles peuvent comporter des corps colorés y compris des corps blancs t des corps noirs susceptibles de modifier la teinte finale des enduits, ces corps colorés peuvent être inertes tels que graphite, oxydes étalliques, sables naturellement teintés ou actifs tels que ciment blanc, chaux hydraulique blanche, plâtre. Pour la constitution de 100 litres de mortier frais de tels produits peuvent atre utilisera jusqutà 25 kilogrammes (actifs et inactifs) et de préférence i à 2 kilogrammes pour les pig mente inactifs. 9/ - Compositions selon les revendications 1 à 8 prises séparé ment parmi celles qui ne comportent pas de liants hydrauliques, caractérisées en ce quelles peuvent comporter de l'eau pour autre présentées sous forme de patte, de suspensions épaisses ou de suspensions liquides. L'eau additionnée peut être utilisée jusqu'a la quantité nécessaire å la réalisation du mortier frais soit 25 å 30 litres pour 100 litres de mortier frais, toutefois on utilisera de préférence 1 & 5 litres. 10/- Compositions selon les revendications i a 8 prises dans leur ensemble caractérisées en ce quelles peuvent compor ter tout ou partie des liants hydrauliques récessaires à la réalisation du mortier et tout ou partie des agrégats secs nécessaires à la réalisation du mortier. 11/- Compositions selon les revendications i à 9 prises dans leur ensemble caractérisées en ce qu'elles peuvent compor ter tout ou partie des agrégats secs ou humides nécessaires à la réalisatinn du mortier. 12/- Compositions selon les revendications 1 à ii prises dans leur ensemble caractérisées en ce quelles peuvent compor ter des corps tensio actifs anioniques tels que sulfates, sulfonates, alkylarylsulfonates, ethers phosphoriques non limitativement, ces corps tensio actifs non ioniques selon les revendications pecédentes ne peuvent être utilisées que jusqu'a 20 parties pour ioo parties de corps non ioniques, et de préférence pour la préparation de 100 litres de mor tier frais de 0s5 à 10 grammes. 13/- Compositions selon is revendications i à 8 et 10 à 12 prises dans leur ensemble caractérisées en ce quelles peu vent être présentées sous formes de compositions pour mor tiers spéciaux prêts à l'emploi et auxquelles il n'y a que l'eau a ajouter. 14/- Produits obtenus selon les revendications 1 à 13 prises dans leur ensemble, soit par moulage, soit par coulée, soit par découpage succédant à la prise. 15/- Matériaux composités dans lesquels sont inclus des produits selon revendications 1 à 14 prises séparément.